(57)【要約】      （修正有）【課題】表示品質の向上した液晶ディスプレイを提供する。【解決手段】液晶ディスプレイはバックライトモジュール２１０、液晶パネルユニット２３０、第一偏光板２２０、第二偏光板２６０から構成される。液晶パネルユニット２３０はバックライトモジュール２１０の射出光面上端に配置され、第一偏光板２２０はバックライトモジュールと液晶パネルユニットの間に配置され、また、第二偏光板２６０は第一偏光板に向かい合い液晶パネルユニットの他端に配置される。かつ、第一偏光板２２０は第一偏光層、第一光学フィルムと第二光学フィルムを含み、第一光学フィルムは第一偏光層の片側に配置され、第二光学フィルムは第一光学フィルムに向かい合い第一偏光層の他端に配置される。この他、第二光学フィルムはポリメチルメタクリレート光学フィルムであり、第二光学フィルムは第一光学フィルムよりも液晶パネルユニットの近くにある。【選択図】図３
2008096946.tif 000002
【特許請求の範囲】
【請求項１】
バックライトモジュールと、
前記バックライトモジュールの射出光面上端に配置される液晶パネルユニットと、
前記バックライトモジュールと前記液晶パネルユニットの間に配置される第一偏光板と、
前記第一偏光板に向かい合い前記液晶パネルユニットの他端に配置される第二偏光板を含み、
前記第一偏光板はさらに
第一偏光層と、
前記第一偏光層の片側に配置される第一光学フィルムと、
前記第一光学フィルムに向かい合い前記第一偏光層の他端に配置される第二光学フィルムを含み、前記第二光学フィルムはポリメチルメタクリレート光学フィルムで、前記第二光学フィルムは前記第一光学フィルムよりもより前記液晶パネルユニットの近くにあることを特徴とする液晶ディスプレイ。
【請求項２】
前記ポリメチルメタクリレート光学フィルムは
PMMAと官能基が置換されたPMMA及びPMMAブレンドから選択されるいずれか一つの材料と、
溶剤を含み、
そのうち、PMMAと官能基が置換されたPMMA及びPMMAブレンドから選択されるいずれか一つの材料は前記ポリメチルメタクリレート光学フィルムが必要とする特性に応じて任意の割合で前記溶剤と混合されることを特徴とする請求項1に記載する液晶ディスプレイ。
【請求項３】
前記ポリメチルメタクリレート光学フィルムにおいてPMMAと官能基が置換されたPMMA及びPMMAブレンドから選択されるいずれか一つの材料は重量百分率20％乃至40％の比率により前記溶剤に混合されることを特徴とする請求項２に記載する液晶ディスプレイ。
【請求項４】
前記ポリメチルメタクリレート光学フィルムにおいて官能基が置換されたPMMAの置換される官能基はメチル基で、そのうちエチル基、プロピル基、イソプロピル基、ブチル基、イソブチル基、ネオブチル基、ヘキシル基、イソヘキシル基、シクロヘキサン基と複数個以上の前記官能基によりPMMAのメチル基が置換されることを特徴とする請求項２に記載する液晶ディスプレイ。
【請求項５】
前記ポリメチルメタクリレート光学フィルムにさらに複数個の粒子を添加し、前記これらの粒子はゴム弾性材料によりPMMAと官能基が置換されたPMMA及びPMMAブレンドから選択されるいずれか一つの材料が被覆され形成することを特徴とする請求項２に記載する液晶ディスプレイ。
【請求項６】
ポリメチルメタクリレート光学フィルムのうちの前記ゴム弾性材料はブチルアクリレート、ポリメチルメタクリレート、スチレンから構成されるグループから選択され、これらの粒子の添加量が２.５％乃至５０％であることを特徴とする請求項２に記載する液晶ディスプレイ。
【請求項７】
ポリメチルメタクリレート光学フィルムにさらにシリカを添加し、かつ前記シリカの添加量が光学フィルムの重量百分率の０.５％乃至１５％であることを特徴とする請求項２に記載する液晶ディスプレイ。
【請求項８】
前記第二偏光板は
第二偏光層と、
前記第二偏光層の片側に配置される第三光学フィルムと、
前記第三光学フィルムに向かい合い前記第二偏光層の他端に配置される第四光学フィルムを含み、
前記第四光学フィルムは請求項１乃至請求項７のいずれかの一つで記載されているポリメチルメタクリレート光学フィルムと同一の構成を有し前記第四光学フィルムは前記第三光学フィルムよりもより前記液晶パネルユニットの近くにあることを特徴とする請求項1に記載する液晶ディスプレイ。
【請求項９】
前記液晶パネルユニットは横方向切替え式の液晶パネルユニットであることを特徴とする請求項１に記載する液晶ディスプレイ。
【発明の詳細な説明】
【技術分野】
【０００１】
本発明は液晶ディスプレイに係わり、特に光学フィルムを用いた液晶ディスプレイでる。且つこの光学フィルムはポリメチルメタクリレート光学フィルムである。
【背景技術】
【０００２】
図１に現在市場で売られている一般的な液晶ディスプレイの構造概略図を示す。液晶ディスプレイ１００はバックライトモジュール１１０、偏光板１２０、液晶パネルユニット１３０、カラーフィルター１４０を含む。そのうちバックライトモジュール１１０は光源として用いられ、偏光板１２０は液晶パネルユニット１３０の上方と下方に配置される。
【０００３】
図２に従来の偏光板の構造概略図を示す。一般的に偏光板１２０は主に二層のTAC（トリアセチルセルロース）膜１２４と一層のPVA（ポリビニルアルコール）膜１２２により構成され、PVA膜１２２は2層のTAC膜１２４の間に挟まれており、PVA膜１２２は偏極材料となり、TAC膜はPVA膜１２２を保護し支えるためのものである。
【０００４】
従来、TAC膜１２４は小さな面内位相差値（Re retardation value；略してRe値）を持つが、厚み方向位相差値（Rth retardation
value；略してRth値）も持つので、厚み方向Rth値は液晶ディスプレイ（特にIPS液晶ディスプレイ）に光学補償を悪くさせる。例えば傾斜しているときコントラストが低くなったりカラーシフトが生じる。従って、TAC膜のRth値をできるだけ小さくすることが本領域の重要課題である。
【０００５】
特許文献JP1998330538、JP1999246704、JP2001206981、JP2006010863の中で、ブロモプロパン、グリセリド等の特殊溶剤をTAC膜に添加するか、カルボキシル基の溶剤処理法により、TAC膜のRth値を減少させることが公開されている。しかし、上記の特許文献で提案されている製造プロセスは非常に複雑で且つ得られるTAC膜のRth値もゼロには近づいていない。
【０００６】
その他、特許文献JP1999005851、JP2001129927、JP2001163995、JP2005097621の中で、TAC膜の化学構造を変えることにより低いRth値のTAC膜が得られると公開されている。しかし、その欠点は、製造プロセスが複雑で且つ得られるTAC膜のRth値も零には近づいていないことである。
【０００７】
近年、小池ら（Science, 301, 812, 2003）が無機結晶体を持つゼロ複屈折ポリマー（zero-birefringence polymers）を発表した。しかし、ポリマーの分子鎖は前記ポリマー膜の横向き平面（in-plane plane）で伸びていくので、前記ポリマーにより形成するポリマー膜のRth値を低下させるのは非常に困難である。
【０００８】
このほか、中村ら（IDW 05 FMC 11-2）がFUJI FILM,Z-TACと呼ばれる低位相で延伸されたTAC膜を発表した。このようなTAC膜は添加剤と特定の製造技術を用いることにより、前記TAC膜のRe値とRth値をゼロに近づけている。しかし、上記の添加剤は材料コストを増加させ、並びにTAC膜の熱安定性を低下させる。
【０００９】
従来のTAC膜はRth値が高い以外に、さらに吸水性と透湿性にも大きな問題がある。従って、高温高湿度条件下で使用する際、TAC膜は外部環境により薄膜変形や応力が生じたりし、光学特性に影響を及ぼすため、ひいては使用できなくなる。
【００１０】
従来のTAC膜は上記の問題があるので、前記TAC膜を用いた液晶ディスプレイの表示品質があまり良くない。上記に鑑み、本発明者は少なくとも一つのポリメチルメタクリレート光学フィルムを有する偏光板を持つ液晶ディスプレイを提案する。従来のTAC膜と比較して、前記光学フィルムはRth値が低く、且つちょうどよい吸水性と透湿性を持つ。
【特許文献１】JP1998330538
【特許文献２】JP1999246704
【特許文献３】JP2001206981
【特許文献４】JP2006010863
【特許文献５】JP1999005851
【特許文献６】JP2001129927
【特許文献７】JP2001163995
【特許文献８】JP2005097621
【発明の開示】
【発明が解決しようとする課題】
【００１１】
本発明の目的は液晶ディスプレイを提供することであり、この液晶ディスプレイは少なくとも一つの偏光板を含み、前記偏光板はポリメチルメタクリレート光学フィルムを有する。この偏光板は前記液晶ディスプレイの表示品質を向上させることができる。
【課題を解決するための手段】
【００１２】
上記の目的とその他の目的に基づいて、本発明は液晶ディスプレイを提供するもので、液晶ディスプレイはバックライトモジュール、液晶パネルユニット、第一偏光板、第二偏光板から構成される。液晶パネルユニットはバックライトモジュールの射出光面上端に配置され、第一偏光板はバックライトモジュールと液晶パネルユニットの間に配置され、また、第二偏光板は第一偏光板に向かい合い液晶パネルユニットの他端に配置される。かつ、第一偏光板は第一偏光層、第一光学フィルムと第二光学フィルムを含み、第一光学フィルムは第一偏光層の片側に配置され、第二光学フィルムは第一光学フィルムに向かい合い第一偏光層の他端に配置される。この他、第二光学フィルムはポリメチルメタクリレート光学フィルムであり、第二光学フィルムは第一光学フィルムよりも液晶パネルユニットの近くにある。
【００１３】
上記の液晶ディスプレイにおいて、ポリメチルメタクリレート光学フィルムはPMMAと官能基が置換されたPMMA及びPMMAブレンドから選択されるいずれか一つの材料と、溶剤を含む。そのうち、PMMAと官能基が置換されたPMMA及びPMMAブレンドから選択されるいずれか一つの材料は、前記ポリメチルメタクリレート光学フィルムが必要とする特性に応じて任意の割合で前記溶剤と混合される。
【００１４】
ポリメチルメタクリレート光学フィルムにおいて、PMMAと官能基が置換されたPMMA及びPMMAブレンドから選択されるいずれか一つの材料は重量百分率20％乃至40％の比率により前記溶剤に混合される。
【００１５】
ポリメチルメタクリレート光学フィルムにおいて、官能基が置換されたPMMAの置換される官能基はメチル基で、そのうちエチル基、プロピル基、イソプロピル基、ブチル基、イソブチル基、ネオブチル基、ヘキシル基、イソヘキシル基、シクロヘキサン基と複数個以上の前記官能基によりPMMAのメチル基が置換される。
【００１６】
ポリメチルメタクリレート光学フィルムにおいて、溶剤はトルエン、アセトン、メチルアセテート、芳香族、環状アルキル類、エーテル類、エステル類或いはケトン類から任意に選ばれる。上記芳香族はトルエン、オルトキシレン、メタキシレン、パラキシレンの何れかから選ばれ、環状アルキル類はシクロヘキサンを含み、エーテル類はジエチルエーテル、テトラヒドロフラン（THF）の任意のエーテル類から選択され、エステル類はメチルアセテート、エチルアセテートを含み、ケトン類はアセトン、メチルエチルケトン（MEK）、１−メチルピロリドン（NMP）の任意のケトン類から選ばれる。
【００１７】
ポリメチルメタクリレート光学フィルムに、さらに複数個の粒子を添加し、これらの粒子はゴム弾性材料によりPMMAと官能基が置換されたPMMA及びPMMAブレンドから選択されるいずれか一つの材料が被覆され形成している。
【００１８】
ポリメチルメタクリレート光学フィルムのうちのゴム弾性材料はブチルアクリレート、ポリメチルメタクリレート、スチレンから構成されるグループから選択される。このほか、これらの粒子の添加量は２.５％乃至５０％である。
【００１９】
ポリメチルメタクリレート光学フィルムにさらにシリカを添加し、かつシリカの添加量が光学フィルムの重量百分率の０.５％乃至１５％である。
【００２０】
上記の液晶ディスプレイにおいて、偏光層は主にポリビニルアルコールにより構成される。
【００２１】
上記の液晶ディスプレイにおいて、第一光学フィルムの主な材質は例えばトリアセテート（TAC）、ポリカーボネート(PC)及びシクロオレフィンポリマー(COP)である。
【００２２】
もちろん、上記の第一光学フィルムは相互に組み合わさっている高分子ポリマーで、且つ第一光学フィルムと上記のポリメチルメタクリレート光学フィルムが同じ様に構成されていてもよい。
【００２３】
上記の液晶ディスプレイにおいて、第二偏光板は例えば第二偏光層、第三光学フィルム、第四光学フィルムを含む。そのうち、第三光学フィルムは第二偏光層の片側に配置され、その主な材質は例えばトリアセテート、ポリカーボネート及びシクロオレフィンポリマーである。また、第四光学フィルムは第三光学フィルムに向かい合い、第二偏光層の他端に配置され、第四光学フィルムの主な材質は例えばトリアセテート、ポリカーボネート及びシクロオレフィンポリマーである。
【００２４】
このほか、上記第四光学フィルムは上記のポリメチルメタクリレート光学フィルムと同じ様に構成されていてもよい。
【００２５】
このほか、上記第三光学フィルムは上記のポリメチルメタクリレート光学フィルムと同じ様に構成されていてもよい。
【００２６】
本発明の液晶ディスプレイは、その偏光板がポリメチルメタクリレート光学フィルムを有し、このポリメチルメタクリレート光学フィルムはTAC膜に対してRth値が低く、ちょうどよい吸水性と透湿性を持つので、このポリメチルメタクリレート光学フィルムの液晶ディスプレイは最適な表示品質を有する。
【００２７】
上記の液晶ディスプレイにおいて、液晶パネルユニットはIPS方式（(In-Plane Switching)の液晶パネルユニットである。
【００２８】
本発明の上記の目的、特徴をさらに分かりやすくするために、以下に実施例並びに図を用いて詳細な説明を行う。
【発明を実施するための最良の形態】
【００２９】
ここで本発明の最適な実施例について詳細に叙述する。しかし、注意すべきことはこのような明確な叙述以外の範囲でも、本発明は広い範囲でその他の実施例を行うことができ、本発明の範囲は下記の最適な実施例の制限を受けるものではなく、請求項の範囲で定められる。
【００３０】
図３に本発明の最適な実施例の液晶ディスプレイの構造概略図を示す。液晶ディスプレイ２００はバックライトモジュール２１０、第一偏光板２２０、液晶パネルユニット２３０、カラーフィルター２４０、第二偏光板２６０を含む。そのうち、バックライトモジュール２１０は光源を提供するのに用いられ、第一偏光板２２０は液晶パネルユニット２３０の下方に配置され、光線が第一偏光板２２０を透過した後、偏光化され、偏光した光線は液晶パネルユニット２３０の液晶分子を透過する。液晶分子の配列方式は液晶パネルユニット２３０の電極（図には示していない）により生じる電圧の影響を受けるので、液晶分子は偏光した光線の偏光角を変えることができる。異なる偏光角の光線はカラーフィルター２４０と第二偏光板２６０を透過すると異なる色と異なる明るさの色光を発する。最後に、各色光の組み合わせにより肉眼で見ることのできるさまざまな映像を形成することができる。
【００３１】
バックライトモジュール２１０は反射カバー２１２、発光源２１４、導光板２１６を含む。発光源２１４（例えば冷陰極蛍光灯（CCFL））により発せられた光線は反射カバー２１２の反射と導光板２１６の導引を経て、液晶パネルユニット２３０の方向に向かって射出される。最適な実施例において、バックライトモジュール２１０は直下式バックライトモジュールだが、バックライトモジュール２１０はエッジライト式バックライトモジュール或いはその他の形式のバックライトモジュールに換えてもよい。
【００３２】
液晶パネルユニット２３０はIPS方式（(In-Plane Switching)の液晶パネルユニットである。もちろん、液晶パネルユニットはその他の形式でも良く、例えばMVA方式（Multi-domain Vertical Alignment）である。
【００３３】
図４Aに図３の第一偏光板の構造概略図を示す。図３、図４Aに示すように、第一偏光板２２０は第一光学フィルム２２２、第一偏光層２２４、第二光学フィルム２２６を含み、第一偏光板２２０が液晶ディスプレイ２００内に組み合わせられるとき、第二光学フィルム２２６は液晶パネルユニット２３０と第一偏光層２２４の間に設置され、第一光学フィルム２２２は第一偏光層２２４の下方に配置される。第一光学フィルム２２２と第二光学フィルム２２６は第一偏光層２２４を保護し支える効果がある。第二光学フィルム２２６はポリメチルメタクリレート光学フィルムである。この最適な実施例において、第一光学フィルム２２２は主にトリアセテート（TAC）により構成されている。この他、第一偏光層２２４は偏極材料として特定の偏光方向を持つ光線を透過する。第一偏光層２２４は主にポリビニルアルコールにより構成されている。
【００３４】
図４Bに図３の第二偏光板の構造概略図を示す。図３、図４Bに示すように、第二偏光板２６０は第三光学フィルム２６２、第四光学フィルム２６６、第二偏光層２６４を含む。第三光学フィルム２６２は第二偏光層２６４の片側に配置され、第四光学フィルム２６６は第二偏光層２６４の他端に配置される。第三光学フィルム２６２と第四光学フィルム２６６は第二偏光層２６４を保護し支える効果があり、この最適な実施例では、第三光学フィルム２６２と第四光学フィルム２６６は主にトリアセテート（TAC）により構成されており、第二偏光層２６４は主にポリビニルアルコールにより構成されている。
【００３５】
上記のポリメチルメタクリレート光学フィルムは、PMMAと官能基が置換されたPMMA及びPMMAブレンドから選択されるいずれか一つの材料と、溶剤を含む。そのうち、PMMAと官能基が置換されたPMMA及びPMMAブレンドから選択されるいずれか一つの材料はポリメチルメタクリレート光学フィルムが必要とする特性に応じて任意の割合で前記溶剤と混合される。最適な状態は、PMMAと官能基が置換されたPMMA及びPMMAブレンドから選択されるいずれか一つの材料の溶剤におけるPMMAの固体含量が20％乃至40％であることである。
【００３６】
上記官能基が置換されたPMMAの置換される官能基はメチル基で、そのうちエチル基、プロピル基、イソプロピル基、ブチル基、イソブチル基、ネオブチル基、ヘキシル基、イソヘキシル基、シクロヘキサン基などの官能基によりPMMAのメチル基が置換される。この他、上記PMMAブレンドは高分子、小分子、可塑剤（plasticizer）、紫外線吸収剤、抗降解剤（antidegradants）、或いはナノ粒子の少なくとも一つの材料を混合する。また、上記溶剤は芳香族、環状アルキル類、エーテル類、エステル類或いはケトン類の少なくとも一つを含む。上記芳香族はトルエン、オルトキシレン、メタキシレン、パラキシレンを含み、環状アルキル類はシクロヘキサンを含み、エーテル類はジエチルエーテル、テトラヒドロフラン（THF）を含み、エステル類はメチルアセテート、エチルアセテートを含み、ケトン類はアセトン、メチルエチルケトン（MEK）、１−メチルピロリドン（NMP）を含む。上記の溶剤はただの実施例であり、本発明を制限するものではない。
【００３７】
上記のナノ粒子の粒径は１００nm以下であり、最適な状態は８０ｎmより小さいことである。さらに良いのは５０nmより小さいことである。また、前記ポリメチルメタクリレート光学フィルムにさらにシリカを添加してもよく、かつ前記シリカの添加量は光学フィルムの重量百分率の０.５％乃至１５％である。
【００３８】
前記ポリメチルメタクリレート光学フィルムに、更に複数個の粒子を添加しても良く、これらの粒子はゴム弾性材料によりPMMA、官能基が置換されたPMMA及びPMMAブレンドの少なくとも一つの材料が被覆され形成している。そのうち、ゴム弾性材料はブチルアクリレート、メチルメタクリレート、スチレンより構成されるグループから選択することができ、且つ前記ゴム弾性材料の粒径は１０μmよりも小さく、ひいてはナノレベルでもよい。また、このような粒子の添加量は２.５％乃至５０％であるので、光学フィルムの延伸性などの性質を含む機械的性質を向上させることができる。
【００３９】
上記の第二光学フィルム２２６は測定後、表１に示す光学性質を備えている。
【表１】
2008096946.tif 000003
【００４０】
第二光学フィルム２２６の透光率は分光光度計(Spectrophotometer)により測定でき、この分光光度計は例えばHITACHI U- 4100 Spectrophotometerである。測定方法は、4×4cm2の第二光学フィルム２２６を計測位置に置き、波長範囲が380-700nmの光によりスキャニングを行うことにより、第二光学フィルム２２６の波長550nmにおける透光率を得ることができる。
【００４１】
第二光学フィルム２２６の曇度はヘーズメーターにより測定でき、このヘーズメーターは例えばNDH 2000ヘーズメータである。測定方法は、まず白板を設定した後、4×4cm2の第二光学フィルム２２６を計測位置に置くことにより、曇度を得ることができる。
【００４２】
第二光学フィルム２２６の厚みは型番ETA-STCの光学厚み計により測定でき、測定方法は第二光学フィルム２２６を置き、第二光学フィルム２２６の屈折率を入力した後、光反射原理を利用することにより、第二光学フィルム２２６の厚みを測定することができる。第二光学フィルム２２６の屈折率はアッべ屈折計(ABBE Refractometer)により測定でき、例えば波長589nmのフィルターを用いると第二光学フィルム２２６の波長589nmにおける屈折率を得ることができる。
【００４３】
その後、光学複屈折分析装置(Optical birefringence
analyzer)により第二光学フィルム２２６のRe値とRth値を測定することができる。例えば、型番KOBRA-21ADHの光学複屈折分析装置により、4×4cm2の第二光学フィルム２２６を計測位置に置き、第二光学フィルム２２６の厚みと測定角度の範囲(-50°〜50°)を入力し、光学複屈折分析装置は10°間隔で第二光学フィルム２２６に対し異なる角度の測定を行い、測定終了後に第二光学フィルム２２６の屈折率を入力することにより、第二光学フィルム２２６のRe値とRth値を得ることができる。
【００４４】
もちろん、上記の測定器材と測定方法はただの例であって、本領域は熟知した者が各状況に応じ、最適な測定器材を選択し測定方法を調整して、第二光学フィルム２２６のさまざまな光学フィルムを測定すること含む。
【００４５】
本発明人は最適な実施例で述べている液晶ディスプレイと従来の液晶ディスプレイ（図１に示すように）を比較することにより、最適な実施例で述べている液晶ディスプレイの方が優れた表示効果を持つことを発見した。図５Aは左から右に向かってそれぞれ従来の液晶ディスプレイにおける彩色状態、明るさ状態、暗さ状態を示す色の偏り図である。図５Bは左から右に向かってそれぞれ最適な実施例の液晶ディスプレイにおける彩色状態、明るさ状態、暗さ状態を示す色の偏り図である。図５A、図５Bに示すように、最適な実施例の液晶ディスプレイの光学性質は明らかに従来の液晶ディスプレイよりも優れていることがわかる。
【００４６】
上記において、第三光学フィルム２６２は主にトリアセテート（TAC）により構成されているが、第二光学フィルム２２６と同じような構成でも良い。続いて、図６に別の最適な実施例の第二偏光板の構造概略図を示す。第二偏光板２６０’の第三光学フィルム２６２’と上記の第二光学フィルム２２６は同一の構成である。そのうち第二偏光板２６０’が液晶ディスプレイ２００に組み合わせられるとき、第三光学フィルム２６２’は液晶パネルユニット２３０と第二偏光層２６４の間に設置される。
【００４７】
本発明人は別の最適な実施例で述べている液晶ディスプレイと従来の液晶ディスプレイ（図１に示すように）を比較することにより、別の最適な実施例で述べている液晶ディスプレイの方が優れた表示効果を持つことを発見した。図７Aは左から右に向かってそれぞれ従来の液晶ディスプレイにおける彩色状態、明るさ状態、暗さ状態を示す色の偏り図である。図７Bは左から右に向かってそれぞれ第二の最適な実施例の液晶ディスプレイにおける彩色状態、明るさ状態、暗さ状態を示す色の偏り図である。図７A、図７Bに示すように、第二の最適な実施例の液晶ディスプレイの光学性質は明らかに従来の液晶ディスプレイよりも優れていることがわかる。
【００４８】
上記の第一偏光板２２０と第二偏光板２６０’はともに偏光層（即ち第一偏光層２２４と第二偏光層２６４）の片側だけにポリメチルメタクリレート光学フィルムが配置されている、即ち第二光学フィルム２２６と第三光学フィルム２６２’。しかし、第一光学フィルム２２２或いは第四光学フォルム２６６は第二光学フィルム２２６と第三光学フィルム２６２’と同様な構成にしてもよい。また、最適な実施例と別の最適な実施例において、第一偏光層２２４と第二偏光層２６４はともにポリビニルアルコールが主な材質となっているが、その他の偏極材料を用いてもよい。
【００４９】
このほか、上記の最適な実施例において、トリアセテート（TAC）が光学フィルム（例えば、第一光学フィルム２２２或いは第四光学フィルム２６６）の主な材質であるが、その他の適当な材料により代替してもよい。例えばポリカーボネート及びシクロオレフィンポリマーである。
【００５０】
また、ポリメチルメタクリレートはトリアセテートよりも吸水性と透湿性が小さいので、第二光学フィルム２２６と第三光学フィルム２６２’は従来のTAC膜よりも適した吸湿性と透湿性を持っている。従って、第二光学フィルム２２６と第三光学フィルム２６２’が高温高湿条件下で使用されても、外部環境により薄膜変形や応力が生じ、光学特性に影響を受けることはあまりない。
【００５１】
さらに、第二光学フィルム２２６と第三光学フィルム２６２’の高分子ポリマーがポリメチルメタクリレートであるので、優れた機械的性質を持っている。例えば強靭性が高いなどである。
【００５２】
以上述べたことをまとめれば、本発明の液晶ディスプレイは少なくとも一つのポリメチルメタクリレート光学フィルムを有する偏光板を持つので、その表示品質は明らかに従来の液晶ディスプレイよりも優れている。さらに、上記の光学フィルムはTAC膜と比較よりも吸湿性と透湿性が低く、且つ強靭性が高いので、外部環境により薄膜変形や応力が生じ、光学特性に影響を受けることはあまりないため、本発明の液晶ディスプレイの使用寿命は従来の液晶ディスプレイよりも優れている。
【００５３】
本発明では最適な実施例の説明を上記に示したが、本考案の主張する特許範囲はこれに限られるものではない。その特許保護範囲は前記に示す特許請求の範囲と同等の領域で定められる。この領域を熟知している技術者が、本特許の主旨と範囲内から外れることなく、手を加え、本考案が示している主旨の下で変更或いは設計されているものも、上記の特許請求の範囲内に含まれるべきである。
【図面の簡単な説明】
【００５４】
【図１】図１は現在市場で売られている一般的な液晶ディスプレイの構造を示す概略図。
【図２】図２は従来の偏光板の構造を示す概略図。
【図３】図３は本発明の最適な実施例の液晶ディスプレイの構造を示す概略図。
【図４Ａ】図４Aは図３の第一偏光板の構造を示す概略図。
【図４Ｂ】図４Bは図３の第二偏光板の構造を示す概略図。
【図５Ａ】図５Aは左から右に向かってそれぞれ従来の液晶ディスプレイにおける彩色状態、明るさ状態、暗さ状態を示す色の偏り図。
【図５Ｂ】図５Bは左から右に向かってそれぞれ最適な実施例の液晶ディスプレイにおける彩色状態、明るさ状態、暗さ状態を示す色の偏り図。
【図６】図６は別の最適な実施例の第二偏光板の構造を示す概略図。
【図７Ａ】図７Aは左から右に向かってそれぞれ従来の液晶ディスプレイにおける彩色状態、明るさ状態、暗さ状態を示す色の偏り図。
【図７Ｂ】図７Bは左から右に向かってそれぞれ第二の最適な実施例の液晶ディスプレイにおける彩色状態、明るさ状態、暗さ状態を示す色の偏り図。
【符号の説明】
【００５５】
１００    液晶ディスプレイ
１１０    バックライトモジュール
１２０    偏光板
１２２    ＰＶＡ（ポリビニルアルコール）膜
１２４    ＴＡＣ（トリアセチルセルロース）膜  
１３０    液晶パネルユニット
１４０    カラーフィルター
２００    液晶ディスプレイ
２１０    バックライトモジュール
２１２    反射カバー
２１４    発光源
２１６    導光板
２２０    第一偏光板
２２２    第一光学フィルム
２２４    第一偏光層
２２６    第二光学フィルム  
２３０    液晶パネルユニット
２４０    カラーフィルター
２６０、２６０´    第二偏光板
２６２、２６２´    第三光学フィルム
２６４    第二偏光層
２６６    第四光学フィルム
【図１】
2008096946.tif 000004
【図２】
2008096946.tif 000005
【図３】
2008096946.tif 000006
【図４Ａ】
2008096946.tif 000007
【図４Ｂ】
2008096946.tif 000008
【図５Ａ】
2008096946.tif 000009
【図５Ｂ】
2008096946.tif 000010
【図６】
2008096946.tif 000011
【図７Ａ】
2008096946.tif 000012
【図７Ｂ】
2008096946.tif 000013